Brevet FR2758340A1 — publié le 19980717

PROCÉDÉ ET DISPOSITIF DE FABRICATION DE PLAQUES COMPOSITES La présente invention concerne un procédé et un dispositif de mise en oeuvre dudit procédé pour la fabrication de plaques composites. Elle concerne également les produits composites obtenus. II est déjà connu de fabriquer des plaques composites, sous forme de panneaux ou de pièces courbes, à partir de tissus formés à la fois de fils de renforcement et de fils thermoplastiques, en empilant les tissus puis en pressant à chaud l'empilage ainsi réalisé, comme décrit dans le certificat d'utilité FR 2 500 360. Un tel procédé présente notamment le désavantage d'être un procédé discontinu. La demande de brevet déposée en France sous le numéro de dépôt 96/00578 décrit par ailleurs la fabrication de plaques composites à partir de tissus verre/matière organique que l'on dépose en continu sur un convoyeur puis que l'on préchauffe dans un four à air chaud avant de les introduire dans une presse à bandes (du type de celle décrite dans le brevet US-A-4 277 539) où ils sont successivement chauffés et refroidis, tout en étant comprimés. Un tel procédé est rapide et permet d'obtenir des plaques aptes au moulage et présentant de bonnes propriétés mécaniques. On observe cependant, sur certaines de ces plaques, des défauts d'alignement des filaments de verre (présence d'ondulations) dans le sens longitudinal (direction de défilement du convoyeur) ou dans le sens transversal, dus à une mauvaise réorganisation des fils après l'étape de préchauffage et au retrait transversal des tissus après cette même étape. Ces défauts, peu gênants dans de nombreuses applications, peuvent néanmoins ne pas être souhaités dans certaines applications très particulières (notamment dans la fabrication d'articles thermoformés plans de grande dimension tels que des plateaux de manutention, d'alimentation...). La présente invention a pour but de fournir un procédé et un dispositif améliorés pour la fabrication de plaques composites, ce procédé et ce dispositif ne présentant pas les inconvénients des procédés et dispositifs existants précédemment mentionnés et permettant d'obtenir des plaques aptes notamment à la fabrication par thermoformage d'articles plans présentant des caractéristiques améliorées. Ce but est atteint grâce au procédé selon l'invention comprenant au moins les étapes suivantes on introduit en continu au moins une nappe de fils, cette nappe comprenant au moins deux matières présentant des points de fusion différents, dans une zone où elle est chauffée à une température comprise entre lesdits points de fusion et inférieure à la température de dégradation de la matière présentant le point de fusion le plus bas, on fait ensuite passer la nappe sur au moins une barre tournante chauffée à une température comprise entre lesdits points de fusion et inférieure à la température de dégradation de la matière présentant le point de fusion le plus bas, on comprime la nappe au sortir de la ou des barres et on la refroidit de façon à former une bande composite, on collecte la bande sous forme d'une ou plusieurs plaques composites. Par plaque , on entend selon la présente invention un élément peu épais par rapport à sa surface, généralement plan (mais pouvant éventuellement être courbé) et rigide bien que présentant le cas échéant une souplesse suffisante pour pouvoir être collecté et stocké sous forme enroulée. De façon générale, il s'agit d'un élément plein mais il peut dans certains cas être ajouré (le terme plaque désigne ainsi également par extension des structures de type grille, selon l'invention). La nappe de fils est formée de fils d'au moins deux matières présentant des points de fusion différents. Ces deux matières peuvent être par exemple des matières organiques thermoplastiques, mais il s'agit de préférence d'une matière organique thermoplastique et d'une matière de renforcement de cette matière organique thermoplastique (par exemple verre, carbone, aramide, etc.). La nappe comprend de préférence entre 20 et 80 % en poids de matière de renforcement (de préférence du verre), de façon particulièrement préférée entre 30 et 75 % en poids de matière de renforcement. Elle peut comprendre en partie des fils constitués de l'une des matières et en partie des fils constitués de l'autre matière, ces fils étant disposés en alternance dans la nappe et étant de préférence intimement mélangés. Elle peut également comprendre des fils mixtes obtenus par la réunion et le bobinage simultané des fils de l'une des matières et des fils de l'autre matière, ces fils mixtes pouvant également être mélangés avec des fils de l'une des matières et/ou avec des fils de l'autre matière. De préférence, la nappe de fils comprend au moins 50 % (avantageusement au moins 80 % et de façon particulièrement préférée 100 %) en poids de fils co-mêlés, c'est-à-dire de fils composés de filaments de l'une des matières et de filaments de l'autre matière, les filaments étant mélangés au sein des fils (avantageusement de façon approximativement homogène), ces fils étant généralement obtenus par assemblage des filaments directement lors de la fabrication desdits filaments (selon les procédés décrits par exemple dans les demandes de brevets EP-A-0 590 695 et EP-A-0 616 055). L'utilisation de nappes présentant au moins 50 % et de préférence au moins 80 % en poids de fils co-mêlés permet notamment d'obtenir des composites plus homogènes, présentant de bonnes propriétés mécaniques, la réalisation des plaques composites se faisant en outre dans un temps réduit et avantageusement à plus faible pression. De préférence, ces fils co-mêlés sont constitués de filaments de verre et de filaments de matière organique thermoplastique intimement mélangés, la nappe étant alors constituée de ces deux matières. La nappe de fils se présente préférentiellement sous forme de tissu(s) (généralement une bande de tissu(s)) ou de tout autre réseau (ou ensemble de réseaux) de fils entrecroisés. Les mêmes fils ou ensembles de fils peuvent être utilisés pour former la chaîne et la trame du tissu ou réseau, ou la trame et la chaîne peuvent être constituées de fils différents ou d'associations différentes de fils. Ainsi, la nappe de fils peut se présenter par exemple sous forme de tissu(s) dont la chaîne est constituée de fils co-mêlés matière organique/matière de renforcement et dont la trame est constituée de 80 à 100 % de fils de matière organique de même nature que celle des fils co-mêlés. La plaque obtenue peut alors présenter une direction préférentielle d'orientation des fils de renforcement (plaque unidirectionnelle). La nappe de fils peut également se présenter, dans des modes particuliers de réalisation de plaques unidirectionnelles, sous la forme de faisceaux de fils parallèles jointifs ou faiblement espacés (I'espacement entre les fils étant de préférence inférieur à 2 mm), ces fils étant préférentiellement, dans ce mode de réalisation, des fils co-mêlés. Selon un mode de réalisation préféré de la présente invention, la nappe comprend un ensemble de fils continus approximativement parallèles que l'on oriente dans la direction de mouvement de la nappe lors du procédé (direction longitudinale) et, de façon particulièrement préférée, comprend également un second ensemble de fils approximativement parallèles orientés transversalement à cette direction et entremêlés avec les fils du premier ensemble. Dans le procédé selon l'invention, la nappe de fils est le plus souvent déroulée à partir d'un support ou de plusieurs supports (le cas échéant lorsqu'il s'agit de fils parallèles) sur le(s)quel(s) elle est bobinée. La nappe de fils (se déplaçant avec une vitesse comprise par exemple entre 0,5 et 5 m/min) passe dans au moins une zone où elle est chauffée à une température comprise entre les points de fusion des matières constituant la nappe, cette température étant également inférieure à la température de dégradation de la matière présentant le point de fusion le plus bas. Par température de dégradation on entend également par extension température d'inflammation et température à laquelle la matière perd son intégrité (s'écoule hors de la nappe). La nappe de fils est chauffée suffisamment pour permettre la liaison d'une partie au moins des fils entre eux par l'intermédiaire de la matière de plus bas point de fusion après compression, et dans la plupart des cas (excepté dans le cas où l'on recherche plutôt une structure de type grille) pour permettre l'obtention d'une structure pleine ou approximativement pleine, c'est-à-dire présentant préférentiellement un taux volumique de vide inférieur à 5 %. Dans le cas d'une plaque composite verre/matière organique, le taux volumique de vide Vv est calculé à partir du taux massique de verre Mf mesuré par perte au feu, de la masse volumique pf de la fibre de verre (égale à 2.6 g/cm3), de la masse volumique Pm de la matière organique et de la masse volumique p du composite selon la formule : Vv = 1 - p [ Mf / pf + (1 - Mf) / p,]. A titre d'exemple, lorsque la nappe de fils est constituée de verre et de polypropylène, la température de chauffage peut être de l'ordre de 1 90 à 2300C et lorsque la nappe de fils est constituée de verre et de polytéréphtalate d'éthylène (PET), la température de chauffage peut être de l'ordre de 280 à 3100C. De préférence, la matière de plus bas point de fusion présente un point de fusion inférieur d'au moins 400C et de préférence d'au moins 500C au point de fusion de la matière de plus haut point de fusion afin de garantir la conservation d'une structure porteuse (ou d'une structure suffisamment rigide) au sein de la nappe de fils au cours du procédé de fabrication. Pour effectuer le chauffage, on utilise, par exemple, au moins un four à rayonnement infrarouge ; on peut également utiliser un (d') autre(s) type(s) de four(s), par exemple un four à air chaud à convection forcée. Après l'étape de chauffage, la nappe de fils passe sur au moins une barre tournante (en rotation autour d'un axe traversant la barre dans le sens de la longueur), cette barre étant préférentiellement cylindrique ou de section circulaire. La nappe se trouve alors (de façon avantageuse et préférée selon l'invention) à l'état partiellement fondu, c'est-à-dire que l'un de ces constituants se présente sous forme ramollie ou fondue. La barre tournante est chauffée à une température qui peut être proche ou différente (de quelques degrés ou dizaines de degrés, par exemple de plus ou moins 300C) de celle de la zone de chauffage mentionnée précédemment se trouvant avant la barre. L'utilisation de cette barre présente plusieurs avantages : cette barre permet, le cas échéant, d'amener la nappe de fils sous un angle choisi par rapport au dispositif de compression (généralement sous forme d'au moins une calandre à deux cylindres) qui se trouve à sa suite, afin notamment d'éviter, avant compression, un contact trop important entre la nappe et le dispositif de compression lorsque ce dispositif est refroidi; la barre tournante chauffée permet également, le cas échéant, de réorganiser les fils au sein de la nappe et d'éliminer notablement les ondulations habituellement observées après fusion de la matière de plus bas point de fusion, tout en évitant le dépôt et l'accumulation de matière fondue sur la barre, ces avantages n'étant pas conjointement obtenus en cas d'utilisation d'une barre seulement tournante ou seulement chauffée. L'accumulation de matière fondue sur la barre est à éviter, cette matière finissant par se redéposer sur la nappe et entraînant des irrégularités au sein de la bande composite obtenue. L'utilisation de la barre permet également d'améliorer la compacité et l'état de surface de la bande obtenue. La barre présente généralement un diamètre compris entre 1 et 10 cm et de préférence un diamètre de 3 à 6 cm et est recouverte d'un revêtement avantageusement résistant à la chaleur et anti-adhérant elle est par exemple réalisée en acier recouvert de polytétrafluoroéthylène (PTFE). Elle peut avantageusement présenter une ou plusieurs rainures hélicoïdales ou un relief sous forme d'hélices opposées aidant au déplissage de la nappe de fils et peut éventuellement être légèrement courbée. La vitesse périphérique de rotation de la barre est, de préférence, supérieure ou égale à la vitesse de déplacement de la nappe au sein de l'installation de fabrication (par -1 exemple de l'ordre de 0,5 à 10 m.min et, de préférence, de 0,5 à 1 5 m.min pour une vitesse de déplacement de la nappe de 0,1 à 2,5 m.min1) et la rotation s'effectue dans le même sens ou dans le sens contraire au sens de progression de la nappe. Généralement, une seule barre est nécessaire pour la mise en oeuvre du procédé selon l'invention. Cependant, notamment lorsque la nappe présente des ondulations importantes, il est possible d'utiliser deux barres (voire plus de deux barres) tournantes et chauffées. De préférence selon l'invention, la nappe de fils de verre vient au contact de la barre tournante chauffée sur une portion de la barre (sur un arc de cercle) que délimite (ou sous-tend) un angle au centre compris entre 45 et 2000 (c"est-à-dire que la nappe passe sur une partie de la circonférence de la barre, cette partie représentant de 1 2,5 à 55,5 % de ladite circonférence) afin d'obtenir, notamment, une réorganisation significative des filaments au sein de la nappe. Après passage sur la ou les barres, la nappe de fils chauffée subit une compression à l'aide d'un dispositif de compression, par exemple à l'aide d'au moins une calandre à deux cylindres. Le dispositif de compression comprend généralement une calandre maintenue à une température inférieure au point de solidification de la matière de plus bas point de fusion (la calandre est par exemple à une température comprise entre 20 et 1000C) afin de la solidifier. La pression exercée dans le dispositif de compression compacte la nappe de fils, la structure obtenue étant figée par refroidissement (ce refroidissement s'effectuant, au moins en partie, simultanément à la compression lorsque le dispositif comprend une calandre refroidie, ce refroidissement pouvant également s'effectuer après une étape de compression, notamment après une première compression à chaud). Le dispositif de compression peut comprendre plusieurs calandres, notamment dans le cas de fortes épaisseurs et si l'on souhaite une très bonne planéité. Par ailleurs, dans le cas, notamment, où l'on utilise des matières de points de fusion élevés et où l'on cherche à obtenir des plaques pleines, il peut être souhaitable de chauffer la calandre (ou la première calandre au moins) du dispositif de compression au sortir de la (des) barre(s), à une température supérieure à 750C et de préférence supérieure à 1000C. Dans ce cas, les cylindres de la calandre chauffée sont préférentiellement recouverts d'un revêtement anti-adhérant à base de PTFE par exemple et/ou l'on déroule un film démoulant (en papier siliconé ou en toile de verre enduite de PTFE par exemple) entre chaque cylindre et la nappe de fils (ce film pouvant être éventuellement sous la forme d'une bande sans fin). Selon un mode de réalisation de l'invention, le dispositif de compression peut également comprendre ou consister en une presse à bandes (munie de bandes en acier ou en toile de verre enduite de PTFE par exemple) comprenant une zone chaude (avec notamment une ou des calandres) suivie d'une zone froide (avec des éléments de refroidissement sous forme de barres, plaques... et éventuellement une ou des calandres). Afin d'accélérer son refroidissement, la bande composite obtenue au sortir du dispositif de compression précité peut passer sur une table de refroidissement dans laquelle circule de l'eau froide, cette table étant éventuellement légèrement bombée afin d'améliorer le contact avec la bande. Afin d'améliorer encore le refroidissement et/ou le contact, la table peut être associée à des rouleaux presseurs, de préférence refroidis (par circulation d'eau par exemple) et/ou à une (des) plaque(s) refroidie(s) en appui libre ou pressées et/ou à une ou des buses de soufflage d'air et/ou la bande peut être tirée par des rouleaux d'appel situés par exemple au sortir de la table. La bande composite, après compression et refroidissement, peut être enroulée sur un mandrin dont le diamètre est fonction de l'épaisseur de la bande (la plaque formée correspond alors à la bande enroulée) ou peut être coupée par un dispositif de coupe (dispositif à massicot ou à scie circulaire) de façon à former plusieurs plaques. Le procédé selon l'invention présente plusieurs variantes. II est notamment possible d'associer plusieurs nappes de fils afin de former des plaques d'épaisseur plus importante. Ainsi, selon un mode de réalisation de l'invention a) on introduit en continu une première nappe de fils, cette nappe comprenant au moins deux matières présentant des points de fusion différents, dans une première zone où elle est chauffée à une température comprise entre lesdits points de fusion et inférieure à la température de dégradation de celle des matières de cette première nappe présentant le point de fusion le plus bas, b) on introduit simultanément en continu une seconde nappe de fils, cette nappe comprenant au moins deux matières présentant des points de fusion différents, dans une zone (généralement une seconde zone) où elle est chauffée à une température comprise entre lesdits points de fusion et inférieure à la température de dégradation de celle des matières de cette seconde nappe présentant le point de fusion le plus bas, c) on fait passer la première nappe sur une première barre ou série de barres tournante(s) chauffée(s) à une température comprise entre les points de fusion des matières de la première nappe et inférieure à la température de dégradation de celle de ces matières présentant le point de fusion le plus bas, d) on fait passer simultanément la seconde nappe sur une seconde barre ou série de barres tournante(s) chauffée(s) à une température comprise entre les points de fusion des matières de la seconde nappe et inférieure à la température de dégradation de celle de ces matières présentant le point de fusion le plus bas, e) on réunit les deux nappes que l'on comprime simultanément au sortir d'au moins une des barres ou série de barres et on refroidit l'ensemble de facon à former une bande composite, f) on collecte la bande sous forme d'une ou plusieurs plaques composites. Ce mode de réalisation permet d'obtenir des plaques d'épaisseur plus importante. De la même façon, selon l'épaisseur de plaque que l'on désire obtenir, on peut associer plusieurs nappes de fils, chaque nappe passant par une zone de chauffage puis sur une barre ou série de barres et les nappes étant réunies en une ou plusieurs étapes au sortir d'une ou plusieurs barre(s) ou série(s) de barres avant compression de l'ensemble. On peut notamment associer les premières nappes, par exemple deux à deux au sortir de leurs barres respectives, I'association finale de l'ensemble des nappes se faisant au sortir de la ou des barres de passage de la dernière nappe ou du dernier couple ou ensemble de nappes, une ou plusieurs des nappes associées étant éventuellement comprimée(s) et/ou réchauffée(s) avant l'association finale. Un tel mode est illustré ultérieurement en figure 2 notamment. On peut également, avant compression de l'ensemble, dérouler un ou plusieurs films de surface sur une ou deux faces de la nappe ou des nappes associées, ces films adhérant à chaud à la (aux) nappe(s). Ces films peuvent être de matière(s) identique(s) ou différente(s) de celles (ou de l'une de celles) des nappes de fils (ils peuvent être métalliques, organiques...), ces films présentant préférentiellement un revêtement de nature proche de la nature de la matière de plus bas point de fusion présente dans la (les) nappes. De façon plus générale, on peut mettre en surface de la (des) nappe(s) et/ou introduire entre plusieurs nappes, une ou des plaques ou réseaux ou autres structures planes (par exemple des fils, des grilles, des tissus, des structures alvéolées ou contenant des éléments sous forme de poudre ou de liquide, des feuilles ou panneaux ou films, de nature essentiellement métallique ou polymérique ou minérale, ou en bois...), continues ou discontinues, se différenciant des nappes et conférant des propriétés particulières aux plaques composites obtenues (renforcement supplémentaire par des fils de nature différente, amélioration des propriétés mécaniques, protection contre les rayonnements électromagnétiques, amélioration de l'isolation thermique ou phonique, structures composites allégées, aptitude au moulage améliorée, aspect de surface...). La présente invention concerne également un dispositif de mise en oeuvre du procédé. Ce dispositif comprend au moins un dispositif d'alimentation d'au moins une nappe de fils, au moins un dispositif de chauffage de la nappe, au moins une barre tournante chauffée sur le passage de la nappe, et au moins un dispositif de compression et éventuellement de refroidissement de la nappe. Le dispositif selon l'invention comprend également de préférence au moins un dispositif de coupe et/ou un dispositif de collecte des plaques composites. Les plaques composites obtenues grâce à la combinaison d'étapes du procédé selon l'invention comprennent des filaments de matière de plus haut point de fusion (généralement des filaments de renforcement) noyés dans la plaque et disposés généralement pour une partie au moins d'entre eux dans le sens de défilement de la plaque lors de sa fabrication et de préférence également pour l'autre partie d'entre eux dans le sens transversal au sens de défilement. La plaque comprend ainsi au moins un ensemble de filaments de matière de plus haut point de fusion disposés de façon approximativement parallèle suivant une première direction et éventuellement au moins un second ensemble de filaments de matière de plus haut point de fusion disposés de façon approximativement parallèle suivant une seconde direction préférentiellement transversale à la première, tous ces filaments étant noyés dans la matière de plus bas point de fusion et l'amplitude des ondulations éventuelles (ou des déviations) de chaque filament par rapport à sa direction étant inférieure à 0,5 mm (I'amplitude des ondulations pouvant atteindre 2 à 6 mm dans les procédés traditionnels d'obtention de plaques composites). De plus, les plaques pleines obtenues selon l'invention présentent un taux de vide inférieur à 5 %. D'autres avantages et caractéristiques de l'invention apparaîtront à la lumière des dessins suivants illustrant l'invention, sans toutefois la limiter dans lesquels la figure 1 représente une vue schématique d'un dispositif permettant une première mise en oeuvre de l'invention, la figure 2 représente une vue schématique d'un dispositif permettant une deuxième mise en oeuvre de l'invention, la figure 3 représente une vue schématique d'un dispositif permettant une troisième mise en oeuvre de l'invention, la figure 4 représente une vue schématique d'un dispositif permettant une quatrième mise en oeuvre de l'invention, la figure 5 représente une vue schématique d'un dispositif permettant une cinquième mise en oeuvre de l'invention, la figure 6 représente une vue schématique d'une partie d'un dispositif de mise en oeuvre de l'invention, Dans le mode de réalisation illustré en figure 1, un tissu 1 de fils co-mêlés verre/polypropylène est déroulé à partir d'un dispositif d'alimentation (dérouleur) A1. Ce tissu passe sur un rouleau de détour 2 de diamètre compris entre 10 et 20 cm puis pénètre dans un four à rayonnements infrarouges 3 où les filaments de polypropylène au sein du tissu sont fondus. Le tissu passe ensuite à l'état partiellement fondu sur une barre 4 en acier de 1 à 5 cm de diamètre revêtue de PTFE, cette barre étant chauffée au dessus du point de fusion du polypropylène et tournant dans le sens opposé au sens de défilement du tissu, avec une vitesse de rotation ajustable. Le tissu ainsi déplissé à la fois par la barre et par la tension (notamment de déroulage) exercée sur le tissu et présentant des filaments de verre bien alignés passe ensuite dans une calandre 5 à deux cylindres de 20 à 80 cm de diamètre chacun maintenue à une température inférieure au point de solidification du polypropylène et ressort sous forme d'une bande composite B que l'on refroidit sur une table de refroidissement 6. Afin d'améliorer le contact entre la bande et la table de refroidissement, la bande est tirée par des rouleaux d'appel 7 et pressée contre la table à l'aide de rouleaux presseurs 8 refroidis. La bande est ensuite enroulée sur un mandrin (non représenté) ou coupée sous forme de plaques par un dispositif, par exemple un dispositif à scie circulaire, posé sur un chariot suiveur. Dans ce mode de réalisation de l'invention, il est également possible de dérouler un autre tissu 9 de fils co-mêlés verre/polypropylène à partir d'un second dispositif d'alimentation A2, les deux dispositifs d'alimentation étant disposés verticalement et de part et d'autre de la ligne de fabrication (I'alimentation verticale des tissus permettant d'éviter l'affaissement de ceux-ci après leur chauffage). Le second tissu après passage sur un rouleau de détour 10 pénètre dans un autre four 1 1 à rayonnements infrarouges puis passe sur une autre barre 1 2 en acier revêtue de PTFE et chauffée approximativement à la même température que celle de la première barre mentionnée. Les tissus 1 et 9 sont ensuite comprimés simultanément par la calandre 5 puis forment une bande d'épaisseur plus importante que dans le cas de l'utilisation d'un seul tissu. On peut également coller par fusion, dans ce mode de réalisation, un ou deux films de surface 13 et/ou 14 sur une ou deux faces de la bande. II est également possible d'obtenir des plaques plus épaisses en introduisant une plaque (de même nature par exemple) 15, dévidée à tension contrôlée à partir d'un dérouleur 1 6, entre les deux tissus 1 et 9. Les surfaces de la plaque 15 sont préalablement chauffées par le four 1 7 afin d'assurer un compactage maximal de l'ensemble plaque/tissus dans la calandre 5. Dans le mode de réalisation illustré en figure 2, on remplace la plaque mentionnée précédemment et introduite entre les deux tissus par une première bande B' de tissus obtenue par assemblage de deux autres tissus, chaque tissu 18, 19 ayant été déroulé d'un dispositif d'alimentation A3, A4, passé sur un rouleau de détour 20, 21 puis dans un four à rayonnements infrarouges 22, 23 puis sur une barre 24, 25 similaire aux deux barres précédemment décrites, les deux tissus ayant ensuite été comprimés simultanément par une calandre 26 afin de former la première bande de tissus mentionnée précédemment. Un tel mode de réalisation utilise en quelque sorte deux modules de fusion/calandrage. Dans le mode de réalisation illustré en figure 3, les modifications suivantes sont effectuées par rapport au mode de réalisation représenté en figure 2 : les quatre tissus 1, 9, 18, 1 9 sont directement assemblés au niveau de la calandre 5 où ils sont simultanément comprimés, chaque tissu provenant d'un dérouleur et ayant préalablement été chauffé dans un four à rayonnement infrarouge. Chaque tissu avant compression dans la calandre passe sur deux barres tournantes chauffées similaires (4, 12, 24, 25, 26, 27, 28, 29) pour un meilleur déplissage, ces barres amenant en outre les tissus sous un angle choisi au niveau de la calandre 5 et permettant l'association directe de tous les tissus au niveau de la calandre. Dans le mode de réalisation représenté en figure 4, on utilise un dispositif similaire à celui illustré en figure 1 pour la fabrication de plaques à partir de tissus de fils co-mêlés verre/polytéréphtalate d'éthylène (PET). Dans ce mode de réalisation, la calandre 30 est cette fois chauffée, les cylindres de la calandre étant recouverts de PTFE. Si le polymère colle encore sur les cylindres de la calandre 30, il peut être intéressant de dérouler simultanément deux films démoulants 31 et 32 en papier siliconé ou en toile de verre enduite de PTFE par exemple. Ces films sont issus respectivement des dérouleurs 33 et 34 et s'enroulent respectivement sur les supports en rotation 35 et 36. Cette configuration n'interdit pas de plaquer les films de surface 1 3 et 14. A deux films démoulants verre/PTFE, on peut préférer deux bandes sans fin de même nature (ou métalliques) 37 et 38. Dans le cas de fortes épaisseurs, et si l'on souhaite une très bonne planéité, il peut être intéressant de remplacer la table refroidissante polypropylène coloré en noir dans la masse, on utilise une installation à une seule calandre telle que celle décrite à l'aide de la figure 1 (sans les éléments 13 à 17). Deux tissus de 710 g/m2 formés par des fils de stratifils (rovings) co-mêlés de 790 tex à 60 % de verre et 40 % de polypropylène en poids sont chauffés dans des fours respectifs d'une puissance similaire de l'ordre de 14 kW. La température à la surface des tissus est d'environ 1900C. Les barres de déplissage sont chauffées à 2300C et tournent à une vitesse de 7 tours/min opposée au défilement des tissus. La calandre à 400C appuie avec une force de 2600 daN/m sur les tissus. La plaque sort en continu avec une vitesse de 1,3 m/min. Cette plaque peut être bobinée sur une diamètre d'au moins 160 mm. Le taux volumique de vide de la plaque obtenue est inférieur à 5 %, ce qui rend cette plaque apte au thermoformage sur moule froid avec des cycles inférieurs à la minute. EXEMPLE 2 Pour fabriquer des plaques de 1,3 m de largeur et de 2 mm d'épaisseur constituées de 60 % en poids de verre et 40 % de polypropylène coloré en noir dans la masse, on utilise l'installation de l'exemple 1 munie d'un troisième dérouleur à partir duquel la plaque obtenue dans l'exemple 1 est déroulée (plaque 15 de la figure 1). Deux tissus de 710 g/m2 similaires à ceux utilisés dans l'exemple 1 sont chauffés dans des fours similaires à ceux utilisés dans l'exemple 1. La température à la surface des tissus est d'environ 2100C. Les barres de déplissage sont chauffées à 2300C et tournent à une vitesse de 7 tours/min opposée au défilement des tissus. La plaque en âme est chauffée à 1 300C dans un four réglé à 10 kW environ. Deux films de surface de polypropylène noir de 50 jim d'épaisseur (films 13, 1 4 de la figure 1) sont collés à chaud sur les faces de la bande obtenue par association des tissus et de la plaque en âme. La calandre à 650C appuie avec une force de 2600 daN/m sur cette bande. La bande formée de quatre tissus et deux films noirs, sort en continu avec une vitesse de 1,2 m/min. Elle est coupée transversalement pour donner des plaques d'une longueur de 2 m. Le taux volumique de vide de chaque plaque obtenue est inférieur à 5 %. EXEMPLE 3 Pour fabriquer des plaques de 1,5 m de largeur et de 1 mm d'épaisseur constituées de 75 % de verre et 25 % de polypropylène naturel en poids, on utilise l'installation de l'exemple 1 munie d'un troisième dérouleur à partir duquel une plaque de 0,4 mm à 75 % de verre et 25 % de polypropylène est déroulée. Deux tissus de 560 g/m2 composés de fils de stratifils co-mêlés de 690 tex à 75 % de verre et 25 % de polypropylène sont chauffés dans des fours similaires à ceux de l'exemple 1. La température à la surface des tissus est d'environ 2200C. Les barres de déplissage sont chauffées à 2300C et tournent à une vitesse de 7 tours/min opposée au défilement des tissus. La plaque en âme est chauffée à 1300C dans un four réglé à 10 kW environ. La calandre à 340C appuie avec une force de 3600 daN/m sur l'ensemble. La bande formée par les trois éléments, sort en continu avec une vitesse de 1,2 m/min. Elle est coupée en plaques de 1,5 m de longueur. EXEMPLE 4 Pour fabriquer des plaques de 1,4 m de largeur et de 1 mm d'épaisseur constituées de 65 % de verre et 35 % de PET naturel en poids, on utilise l'installation de l'exemple 3. Deux tissus de 660 g/m2 composés de fils de stratifils co-mêlés de 730 tex à 65 % de verre et 35 % de PET sont chauffés à une température d'environ 2700C. Les barres de déplissage sont chauffées à 2900C et tournent à une vitesse de 7 tours/min opposée au défilement des tissus. La plaque en âme à 65 % de verre et 35 % de PET est chauffée à 2200C dans un four réglé à 14 kW environ. La calandre à 2000C revêtu de PTFE appuie avec une force de 3850 daN/m sur l'ensemble. La bande formée par les trois tissus, sort en continu avec une vitesse de 1 m/min. Elle est coupée en plaques de 2,5 m de longueur. Les plaques formées selon le procédé de l'invention sont particulièrement adaptées à la réalisation d'articles par thermoformage, notamment d'articles plans de grandes dimensions. REVENDICATIONS 1. Procédé de fabrication de plaques composites dans lequel on introduit en continu au moins une nappe de fils, cette nappe comprenant au moins deux matières présentant des points de fusion différents, dans une zone où elle est chauffée à une température comprise entre lesdits points de fusion et inférieure à la température de dégradation de la matière présentant le point de fusion le plus bas, on fait passer la nappe sur au moins une barre tournante chauffée à une température comprise entre lesdits points de fusion et inférieure à la température de dégradation de la matière présentant le point de fusion le plus bas, on comprime la nappe au sortir de la ou des barres et on la refroidit de façon à former une bande composite, on collecte la bande sous forme d'une ou plusieurs plaques composites. 2. Procédé selon la revendication 1, caractérisé en ce que la nappe comprend au moins 50 % en poids de fils co-mêlés. 3. Procédé selon la revendication 2, caractérisé en ce que les fils co-mêlés sont principalement constitués de filaments de verre et de filaments de matière organique thermoplastique intimement mélangés. 4. Procédé selon l'une des revendications 1 à 3, caractérisé en ce que la nappe se présente sous forme de tissu(s). 5. Procédé selon l'une des revendications 1 à 4, caractérisé en ce que: on introduit en continu au moins une seconde nappe de fils comprenant au moins deux matières présentant des points de fusion différents, dans une zone où elle est chauffée à une température comprise entre lesdits points de fusion et inférieure à la température de dégradation de celle des matières de la seconde nappe présentant le point de fusion le plus bas, on fait passer la seconde nappe sur au moins une seconde barre tournante chauffée à une température comprise entre les points de fusion des matières de la seconde nappe et inférieure à la température de dégradation de celle de ces matières présentant le point de fusion le plus bas, on réunit les deux nappes que l'on comprime simultanément au sortir d'au moins une des barres et on refroidit l'ensemble de façon à former une bande composite, on collecte la bande sous forme d'une ou plusieurs plaques composites. 6. Procédé selon l'une des revendications 1 à 5, caractérisé en ce que /'on réunit et on comprime simultanément plusieurs tissu(s) et/ou association(s) de tissus et/ou nappe(s) de fils et/ou grille(s) et/ou structure(s) alvéolée(s) et/ou plaque(s) et/ou film(s) au sortir d'au moins une barre tournante. 7. Dispositif de fabrication d'au moins une plaque composite, ce dispositif comprenant au moins un dispositif d'alimentation d'au moins une nappe de fils, au moins un dispositif de chauffage de la nappe, au moins une barre tournante chauffée sur le passage de la nappe, et au moins un dispositif de compression et éventuellement de refroidissement de la nappe. 8. Plaque composite à base d'au moins une matière organique thermoplastique et d'au moins une matière de renforcement, comprenant au moins un ensemble de filaments de renforcement disposés de façon approximativement parallèle suivant une première direction, ces filaments étant noyés dans la matière organique et l'amplitude des ondulations de chaque filament par rapport à sa direction étant inférieure à 0,5 mm.